(57)【要約】      （修正有） 【課題】イカ釣りの際に岩礁又は岸壁等と衝接した場合や、イカが噛みついた場合であっても損傷しにくいイカ用疑似餌を提供する。【解決手段】疑似餌本体１１の表面を布１２により被覆して形成されたイカ用疑似餌１０であって、布には、光沢を有する多数の小径粒子を含む塗料１３が塗布されている。小径粒子は、フレーク状のガラス製基材の表面に金属酸化物がコーティングされて形成されているか、合成樹脂にメッキ加工が施されているか、合成樹脂にホログラム加工が施されていることが好ましい。また、塗料には、樹脂系透明塗料が含有されていることが好ましい。【選択図】図１
0003195601.tif 000002
【実用新案登録請求の範囲】
【請求項１】
疑似餌本体表面を布により被覆して形成されたイカ用疑似餌であって、上記布には、光沢を有する多数の小径粒子を含む塗料が塗布されていることを特徴とするイカ用疑似餌。
【請求項２】
上記小径粒子は、フレーク状のガラス製基材の表面に金属酸化物がコーティングされて形成されていることを特徴とする請求項１記載のイカ用疑似餌。
【請求項３】
上記小径粒子は、合成樹脂にメッキ加工が施されていることを特徴とする請求項１記載のイカ用疑似餌。
【請求項４】
上記小径粒子は、合成樹脂にホログラム加工が施されていることを特徴とする請求項１記載のイカ用疑似餌。
【請求項５】
上記塗料には、樹脂系透明塗料が含有されていることを特徴とする請求項１記載のイカ用疑似餌。
【考案の詳細な説明】
【技術分野】
【０００１】
本考案は、イカ用疑似餌の改良に関する。
【背景技術】
【０００２】
一般に、イカ釣りに使用されるスッテ又はエギ等のイカ用疑似餌は、イカが触れた際に違和感を生ずることなく親和性を持ってからみつくように、木製又は合成樹脂製の疑似餌本体の表面に布を巻いて作製されている。
【０００３】
しかしながら、このような布が巻かれたイカ用疑似餌を使用してイカ釣りを行った場合には、釣りの際に、疑似餌が海底の岩礁、岸壁等の障害物と衝接する場合や、イカが疑似餌に噛みついたような場合には、表面の布が損傷することとなる。このように疑似餌本体に巻装された布が損傷した場合には、修復することが困難であり煩雑である、という不具合が従来よりあった。
【考案の開示】
【考案が解決しようとする課題】
【０００４】
本考案はこのような従来からの不具合を解決するためのものであって、その課題は、イカ釣りの際に岩礁又は岸壁等と衝接した場合や、イカが噛みついた場合であっても損傷しにくいイカ用疑似餌を提供することにある。
【課題を解決するための手段】
【０００５】
上記課題達成のため、請求項１記載の考案にあっては、疑似餌本体表面を布により被覆して形成されたイカ用疑似餌であって、上記布には、光沢を有する多数の小径粒子を含む塗料が塗布されていることを特徴とする。
従って、請求項１記載の考案にあっては、疑似餌本体に巻装された布に光沢を有する多数の小径粒子を含む塗料が塗布されて固められた状態となる。
【０００６】
請求項２記載の考案にあっては、上記小径粒子は、フレーク状のガラス製基材の表面に金属酸化物がコーティングされて形成されていることを特徴とする。
従って、請求項２記載の考案にあっては、フレーク状のガラス製基材の表面に金属酸化物がコーティングされて形成されており、上記布には多数の硬質な小径粒子を含む塗料が塗布されていることから、硬度の大きい布表面を形成することができる。
【０００７】
請求項３記載の考案にあっては、上記小径粒子は、合成樹脂にメッキ加工が施されていることを特徴とする。従って、請求項３記載の考案にあっては、疑似餌本体表面に塗布された塗料が光を受けた場合には反射し、全体として光沢を有する疑似餌を形成する。
【０００８】
請求項４記載の考案にあっては、上記小径粒子は、合成樹脂にホログラム加工が施されていることを特徴とする。従って、請求項４記載の考案にあっては、疑似餌本体表面に塗布された塗料がホログラム作用により光り、全体として光沢を有する疑似餌を形成する。
【０００９】
請求項５記載の考案にあっては、上記塗料には、樹脂系透明塗料が含有されていることを特徴とする。従って、請求項５記載の考案にあっては、含有されている光沢を有する小径粒子の色彩、光沢を透過して発色する。
【考案の効果】
【００１０】
請求項１記載の考案にあっては、請求項１記載の考案にあっては、疑似餌本体に巻装された布に光沢を有する多数の小径粒子を含む塗料が塗布されて固められた状態となるため、全体としてエギ本体表面の硬度が大きくなり、イカ釣りの際に、疑似餌が岩礁又は岸壁等と衝接した場合や、イカが噛みついた場合であっても損傷しにくいイカ用疑似餌を提供することができる。
【００１１】
請求項２記載の考案にあっては、フレーク状のガラス製基材の表面に金属酸化物がコーティングされて形成されており、上記布には多数の硬質な小径粒子を含む塗料が塗布されていることから、硬度の大きい布表面を形成することができ、請求項１記載の考案の効果に加えて、より表面の硬度の大きな疑似餌を形成することができる。
また、請求項２記載の考案にあっては、基材がガラス製であることから、大きな光沢感と透明感を得ることができる。
【００１２】
請求項３記載の考案にあっては、疑似餌本体表面に塗布された塗料が光を受けた場合には反射し、全体として光沢を有する疑似餌が形成されることから、より積極的にイカを誘引して釣果を上げやすいイカ用疑似餌を提供することができる。
【００１３】
請求項４記載の考案にあっては、疑似餌本体表面に塗布された塗料がホログラム作用により光り、全体として光沢を有する疑似餌が形成されることから、請求項１記載の効果に加えて、よりイカを誘引しやすいイカ用疑似餌を提供することができる。
【００１４】
請求項５記載の考案にあっては、含有されている光沢を有する小径粒子の色彩、光沢を透過して発色することから、よりイカを誘引しやすいイカ用疑似餌を提供することができる。
【図面の簡単な説明】
【００１５】
【図１】本考案に係るイカ用疑似餌をエギに適用した一実施の形態を示す斜視図である。
【図２】本考案に係るイカ用疑似餌に適用される塗料に含有される小径粒子を顕微鏡写真を以て示す拡大説明図である。
【図３】本考案の一実施の形態に係るイカ疑似餌の布の繊維の塗装の状態を示す拡大図である。
【図４】本考案の一実施の形態に係るイカ疑似餌であって、本件実用新案登録出願人の製品（エギ王ＱＬＩＶＥ３．５）を使用して、被覆する布へのトップコートとしての塗料の塗布量を適宜変更して塗布しないイカ用疑似餌と対比して示した表である。
【図５】本考案の一実施の形態に係るイカ疑似餌であって、本件実用新案登録出願人の製品（エギ王ＱＬＩＶＥ３）を使用して、被覆する布へのトップコートとしての塗料の塗布量を適宜変更して塗布しないイカ用疑似餌と対比して示した表である。
【考案を実施するための最良の形態】
【００１６】
以下、添付図面に示す実施の形態に基づき、本考案を疑似餌の一種であるエギに適用した場合を例に詳細に説明する。
図１に示すように、本実施の形態に係るエギ１０は、疑似餌本体１１の表面を布１２により被覆して形成されており、上記布１２には光沢を有する多数の小径粒子を含む塗料１３が塗布されている。
【００１７】
図２に示すように、上記小径粒子１４はフレーク状のガラス製基材１５の表面に金属酸化物がコーティングされて形成されている。本実施の形態に係るイカ用疑似餌本体１１の表面に貼付されている布１４を顕微鏡により拡大し、従来のイカ用疑似餌に被覆されている通常の布１６と対比したものを図３（ａ）及び（ｂ）に示す。
この場合、図３（ｂ）に示す従来の布１６においても、塗料が塗布されているが、図３（ａ）に示す本実施の形態に係る布１２における方が、繊維１７上に塗布された塗料１３が繊維１７により絡み付き、分厚く固着しているのが判る。
【００１８】
従って、本実施の形態に係るエギ１０がイカ釣りに使用された場合には、ガラス製基材１５の表面にコーティングされた金属酸化物が水中で光を反射することからイカが誘引されて疑似餌に寄り付きやすく、また、寄り付いた場合には離れにくいため、確実に釣果を上げることができる。
【００１９】
また、エギ１０が使用された場合で、疑似餌が岩礁又は岸壁等と衝接した場合や、イカが噛みついた場合であっても、疑似餌本体１１の表面を被覆する布１２は乾燥して固化した、小径粒子１４を含む塗料１３により固められていることから、表面の硬度は大きく、その結果、全体として強度の大きなエギとなっており、損傷しにくいエギを提供することができる。
【００２０】
<実験例>
本実施の形態に係るエギ１０を使用して疑似餌の表面強度比較試験を行った。以下詳細に説明する。
【００２１】
１．構成
本件実用新案登録出願人の製造に係るエギ（商品名「エギ王ＱＬＩＶＥ３．５」及び「エギ王ＱＬＩＶＥ３」）の表面にサーモトロン（商品名）トリコットからなる布を被覆し、上記布に以下の含有量からなる塗料を塗布して表面強度試験を行った。
【００２２】
塗料含有成分
（１）基材（商品名「アクリッククリア」）
（２）バインダー（商品名「シンナー」）
（３）光沢剤（商品名「メタシャイン」）
上記基材、バインダー、光沢剤を、夫々、３．３：１：０．１の割合で混合して本件塗料１３を作成した。
【００２３】
２：試験方法
上記構成の塗料を塗布したエギを、塗布量により３種類に分類（「少量」検体Ａ、「大量」検体Ｂ、「中間」検体Ｃ）を準備し、エギの長さ方向に対して塗料吹付ガンにより塗料を塗布し、塗料吹付ガンのエギの長さ方向に対する往復回数により塗料の塗布量を変更して上記「少量」Ａ、「中間」Ｂ「大量」Ｃ、を作成し、塗料を塗布しない検体Ｄと比較した。この場合、塗布は、エギの背中と両側面の稜線に沿って行った。
【００２４】
次に、上記各検体Ａ、Ｂ、Ｃと、塗料を塗布しないエギである検体Ｄとをエギを釣り糸（商品名「ＰＥ１２号」）に、スナップ＃１を介して接合し、舗装道路上を試験担当者が歩行して引きづり、１０ｍごとに損傷状態を経時的に確認して比較した。
歩行速度は３ｋｍ／時で、２５ｍの距離を３０秒で歩行してエギを舗装地面上を引きづったものである。測定機器は、「ヤマヨ  サンエックスミリオンＯＴＲ５０Ｘ」（商品名）を使用した。
【００２５】
試験結果１
「エギ王ＱＬＩＶＥ３．５」に関する試験結果を図４における表１に示す。なお、表中、○は「布の破れなし」、×は「布破れ発生」を示す。「布破れ」の基準は、糸が切れて下地テープが見えた状態を以て判断した。
試験結果によれば、検体Ｄ（塗布なし）は、引きづり開始から７０ｍ地点で、毛羽立ち始め、９０ｍ地点で布１２に破れが生じた。
これに対し、検体Ｃ（大量）では２０ｍで塗料が剥がれ始め、１１０ｍ地点で毛羽立ち始め、１７０ｍ地点で布１２に破れが生じた。従って、検体Ｄ（塗布なし）に対して、エギ全体としてエギ表面が、２倍の距離の引きづりに耐えることができる大きな硬度を有していることが判明した。
【００２６】
また、検体Ｂ（中間）では同様に２０ｍで塗料は剥がれ始めたが、９０ｍ地点で毛羽立ち始め、１６０ｍ地点で布１２に破れが生じた。従って、検体Ｄ（塗布なし）に比して、約１．５倍の距離の引きづりに耐えられる硬度を有していることが判明した。
【００２７】
さらに、検体Ａ（少量）にあっては、やはり２０ｍ地点で塗料は剥がれ始めたが、９０ｍ地点で毛羽立ち始め、１５０ｍ地点で布１２に破れが生じた。従って、検体Ｄ（塗布なし）に比して、同様に、約１．５倍弱の距離の引きづりに耐えられる硬度を有していることが判明した。
結果的に、検体Ｄとの対比においては、検体Ｃ（大量）は２１２％、検体Ｂ（中間)は１８８％、検体Ａ（少量）は１７５％の強度の向上を確認している。
【００２８】
試験結果２
「エギ王ＱＬＩＶＥ３」に関する試験結果を図５における表２に示す。上記「エギ王ＱＬＩＶＥ３．５」と同様の構成のエギを、塗布量により３種類に分類（「少量」検体Ｅ、「中間」検体Ｆ、「大量」検体Ｇ、「塗布なし」Ｈ）を準備し、上記同様の方法で硬度の試験を行った。
【００２９】
試験結果によれば、検体Ｈ（塗布なし）は、引きづり開始から９０ｍ地点で、毛羽立ち始め、１６０ｍ地点で布１２に破れが生じた。これに対し、検体Ｇ（大量）では６０ｍで塗料が剥がれ始め、１３０ｍ地点で毛羽立ち始め、２７０ｍ地点で布１２に破れが生じた。従って、検体Ｈ（塗布なし）に対して、エギ全体としてエギ表面が、約１．７倍の距離の引きづりに耐えることができる大きな硬度を有していることが判明した。
【００３０】
また、検体Ｆ（中間）では同様に４０ｍで塗料は剥がれ始めたが、１１０ｍ地点で毛羽立ち始め、２８０ｍ地点で布１２に破れが生じた。従って、検体Ｈ（塗布なし）に比して、約１．７倍の距離の引きづりに耐えられる硬度を有していることが判明した。
【００３１】
さらに、検体Ｅ（少量）にあっては、やはり４０ｍ地点で塗料は剥がれ始めたが、１１０ｍ地点で毛羽立ち始め、２４０ｍ地点で布１２に破れが生じた。従って、検体Ｈ（塗布なし）に比して、同様に、約１．５倍弱の距離の引きづりに耐えられる硬度を有していることが判明した。
結果的に、検体Ｈとの対比においては、検体Ｇ（大量）は１７３％、検体Ｂ（中間)は１８０％、検体Ｅ（少量）は１５３％の強度の向上を確認している。
【００３２】
「エギ王ＱＬＩＶＥ３．５」の場合には、塗布量が「少量」（検体Ａ）、「中間」（検体Ｂ）、「大量」（検体Ｃ）に従って次第に強度が向上したが、「エギ王ＱＬＩＶＥ３」の場合には、検体Ｇ（大量）の方が検体Ｆ（中間）よりも１０ｍ早く布１２が破れた。このことは、塗料の塗布量が一定量を超えた場合には、強度が向上しないことを示している。
【００３３】
なお、本実施の形態にあっては、本考案に係るイカ用疑似餌をエギに適用した場合を例に説明したが、スッテに適用してもよく、本実施の形態には限定されない。また、塗料の具体的組成に関しては、上記実施の形態に限定されない。  
【００３４】
本考案は広くイカ用疑似餌に適用できることから、産業上の利用可能性を有している。
【符号の説明】
【００３５】
１０  イカ用疑似餌（エギ）
１１  疑似餌本体
１２  布
１３  塗料
１４  小径粒子
１５  ガラス製基材
１６  布
１７  繊維
【図１】
0003195601.tif 000003
【図２】
0003195601.tif 000004
【図３】
0003195601.tif 000005
【図４】
0003195601.tif 000006
【図５】
0003195601.tif 000007